(57)【要約】【課題】メチルアセチレンを良好な収率で製造できる方法及びこの製造方法に適した触媒を提供することである。【解決手段】平均細孔半径が４．５ｎｍ以上であるγ−アルミナにアルカリ金属化合物が担持されてなる触媒の存在下、プロパジエンを異性化させるようにしたメチルアセチレンの製造方法である。また、プロパジエンを異性化させてメチルアセチレンを製造する際に使用する触媒であって、平均細孔半径が４．５ｎｍ以上であるγ−アルミナにアルカリ金属化合物が担持されてなる触媒である。【選択図】なし【特許請求の範囲】
【請求項１】
平均細孔半径が４．５ｎｍ以上であるγ−アルミナにアルカリ金属化合物が担持されてなる触媒の存在下、プロパジエンを異性化させることを特徴とするメチルアセチレンの製造方法。
【請求項２】
前記γ−アルミナの細孔容積が０．４０ｍＬ／ｇ以上である請求項１に記載の製造方法。
【請求項３】
前記アルカリ金属化合物がカリウム化合物である請求項１又は２に記載の製造方法。
【請求項４】
前記触媒が、平均細孔半径が４．５ｎｍ以上であるγ−アルミナをアルカリ金属化合物を含む溶液で接触処理した後、焼成して得られるものである請求項１〜３のいずれかに記載の製造方法。
【請求項５】
プロパジエンを異性化させてメチルアセチレンを製造する際に使用する触媒であって、平均細孔半径が４．５ｎｍ以上であるγ−アルミナにアルカリ金属化合物が担持されてなることを特徴とする触媒。
【発明の詳細な説明】
【技術分野】
【０００１】
本発明は、プロパジエンを異性化させてメチルアセチレンを製造する方法及びこの製造方法に適した触媒に関する。
【背景技術】
【０００２】
プロパジエンをメチルアセチレンに異性化する方法として、特許文献１には、γ−アルミナに炭酸カリウムが担持されてなる触媒の存在下でプロパジエンを反応させて、メチルアセチレンを製造する方法が記載されている。
【０００３】
しかしながら、特許文献１に記載されているような従来のメチルアセチレンの製造方法では、使用するγ−アルミナによっては、メチルアセチレンの収率の点で必ずしも満足のいくものではなかった。
【先行技術文献】
【特許文献】
【０００４】
【特許文献１】特開平２−２９０８３１号公報
【発明の概要】
【発明が解決しようとする課題】
【０００５】
本発明の課題は、メチルアセチレンを良好な収率で製造できる方法及びこの製造方法に適した触媒を提供することである。
【課題を解決するための手段】
【０００６】
本発明者は、上記課題を解決すべく鋭意研究を重ねた結果、以下の構成からなる解決手段を見出し、本発明を完成するに至った。
（１）平均細孔半径が４．５ｎｍ以上であるγ−アルミナにアルカリ金属化合物が担持されてなる触媒の存在下、プロパジエンを異性化させることを特徴とするメチルアセチレンの製造方法。
（２）前記γ−アルミナの細孔容積が０．４０ｍＬ／ｇ以上である前記（１）に記載の製造方法。
（３）前記アルカリ金属化合物がカリウム化合物である前記（１）又は（２）に記載の製造方法。
（４）前記触媒が、平均細孔半径が４．５ｎｍ以上であるγ−アルミナをアルカリ金属化合物を含む溶液で接触処理した後、焼成して得られるものである前記（１）〜（３）のいずれかに記載の製造方法。
（５）プロパジエンを異性化させてメチルアセチレンを製造する際に使用する触媒であって、平均細孔半径が４．５ｎｍ以上であるγ−アルミナにアルカリ金属化合物が担持されてなることを特徴とする触媒。
【発明の効果】
【０００７】
本発明によれば、メチルアセチレンを良好な収率で製造できるという効果がある。
【発明を実施するための形態】
【０００８】
本発明に係るメチルアセチレンの製造方法では、担体であるγ−アルミナにアルカリ金属化合物が担持されてなる触媒を用いる。γ−アルミナは、平均細孔半径が４．５ｎｍ以上であり、好ましく５．０ｎｍ以上である。これにより、メチルアセチレンを良好な収率で製造できる。この理由としては、以下の理由が推察される。
【０００９】
すなわち、平均細孔半径が小さくなるにつれて、細孔容積は少なくなる傾向にある。また、平均細孔半径が小さくなると、反応物であるプロパジエンの細孔内での拡散性が低下して活性点上で反応し難くなり、反応速度が遅くなる。さらに、平均細孔半径が小さくなると、生成物であるメチルアセチレンの細孔内での拡散性が低下して活性点からメチルアセチレンが脱離し難くなる。その結果、活性点とプロパジエンが作用し難くなり、反応速度が遅くなる。平均細孔半径を４．５ｎｍ以上にすると、細孔容積が適度に多くなり、細孔内での反応物や生成物、すなわちプロパジエンやメチルアセチレンが拡散し易くなり、反応速度が向上することから、メチルアセチレンを良好な収率で製造できると推察される。
【００１０】
平均細孔半径の上限値としては、１５ｎｍ以下であるのが好ましく、１０ｎｍ以下であるのがより好ましい。平均細孔半径は、水銀圧入法で測定して得られる値である。
【００１１】
γ−アルミナの細孔容積としては、０．４０ｍＬ／ｇ以上であるのが好ましく、０．５０ｍＬ／ｇ以上であるのがより好ましい。これにより、メチルアセチレンを良好な収率で製造できる。この理由としては、平均細孔半径で説明したのと同じ理由が推察される。細孔容積の上限値としては、２．５ｍＬ／ｇ以下であるのが好ましく、１．５ｍＬ／ｇ以下であるのがより好ましい。細孔容積は、水銀圧入法で測定して得られる値である。
【００１２】
γ−アルミナの比表面積は、アルカリ金属化合物の担持量の観点から、１００ｍ2／ｇ以上であるのが好ましい。比表面積は、窒素吸着法（ＢＥＴ法）で測定して得られる値であり、通常、ＢＥＴ１点法で測定して得られる値である。
【００１３】
γ−アルミナは、表面に付着している不純物を除去し、表面の活性化を図る観点から、アルカリ金属化合物を担持する前に、熱処理してもよい。熱処理は、酸化性ガス又は不活性ガス雰囲気下で行うことができ、これらのガス雰囲気下を組み合わせて多段階で行うこともできる。酸化性ガスとは、酸化性物質を含むガスのことを意味するものとする。酸化性ガスとしては、例えば空気、純酸素等の酸素含有ガス等が挙げられる。不活性ガスとしては、例えば窒素ガス、ヘリウムガス、アルゴンガス等が挙げられる。熱処理時に使用するガスとしては、例示した中でも、窒素ガス、酸素ガス、空気又は窒素ガスと酸素ガスとの混合ガスが好ましい。
【００１４】
熱処理温度としては、１００〜６００℃であるのが好ましい。熱処理時間としては、１〜４８時間であるのが好ましく、２〜２４時間であるのがより好ましい。
【００１５】
このようなγ−アルミナに担持されるアルカリ金属化合物としては、例えばアルカリ金属の酸化物、アルカリ金属のハロゲン化物、アルカリ金属の水酸化物、アルカリ金属の炭酸塩、アルカリ金属の硝酸塩、アルカリ金属の水素化物、アルカリ金属アルコキシド、アルカリ金属の酢酸塩等が挙げられ、必要に応じてそれらの２種以上がγ−アルミナに担持されていてもよい。例示したアルカリ金属化合物の中でも、カリウム化合物が好ましい。
【００１６】
触媒におけるアルカリ金属の担持量としては、触媒１ｇあたり０．０１〜６．７ミリモルであるのが好ましく、０．１５〜４．０ミリモルであるのがより好ましい。アルカリ金属の担持量は、例えば誘導結合プラズマ発光分光分析法（以下、「ＩＣＰ分析法」と言う。）によって定量できる。
【００１７】
触媒は、成形体として使用するのが好ましく、その形状としては、例えば球形粒状（球状）、円柱状、ペレット状、押出形状、リング形状、ハニカム状、成形後に粉砕分級した適度な大きさの顆粒状等が挙げられる。触媒を、成形後に粉砕分級して適度な大きさの顆粒状にすると、触媒の表面積が大きくなり、プロパジエンとの接触面積も大きくなるので、プロパジエンを異性化させ易くなり、メチルアセチレンの収率を向上させることができる。
【００１８】
γ−アルミナにアルカリ金属化合物を担持する方法としては、γ−アルミナをアルカリ金属化合物を含む溶液で接触処理する方法や、共沈法等が挙げられる。接触処理において、処理温度としては、通常、０〜１００℃であり、０〜５０℃であるのが好ましく、処理圧力としては、通常、０．１〜１ＭＰａであり、大気圧であるのが好ましい。また、接触処理は、空気雰囲気下や、窒素ガス、ヘリウムガス、アルゴンガス、二酸化炭素等の不活性ガス雰囲気下で行うことができる。なお、これらの雰囲気は、水蒸気を含んでいてもよい。接触処理の具体例としては、含浸、浸漬、混練等が挙げられ、溶液の調製に使用する溶媒としては、水が好ましい。
【００１９】
触媒は、γ−アルミナにアルカリ金属化合物を担持した後に焼成するのが好ましい。これにより、担持されたアルカリ金属化合物（但し、アルカリ金属の酸化物を除く。）をアルカリ金属の酸化物に変換することができる。焼成を行う場合において、担持の際に使用するアルカリ金属化合物としては、例えば炭酸塩、硝酸塩、酢酸塩、水酸化物、ハロゲン化物等の熱分解性の塩を用いるのが好ましく、中でも、炭酸塩が好ましい。
【００２０】
焼成は、酸化性ガス、還元性ガス又は不活性ガス雰囲気下で行うことができ、これらのガス雰囲気下を組み合わせて多段階で行うこともできる。酸化性ガス及び不活性ガスとしては、上述したγ−アルミナの熱処理で例示したのと同じガスが挙げられる。還元性ガスとは、還元性物質を含むガスのことを意味するものとする。還元性ガスとしては、例えば水素含有ガス、一酸化炭素含有ガス、炭化水素含有ガス等が挙げられる。焼成時に使用するガスとしては、例示した中でも、窒素ガス、酸素ガス、空気又は窒素ガスと酸素ガスとの混合ガスが好ましい。
【００２１】
焼成温度としては、５００〜９００℃であるのが好ましく、５５０〜７００℃であるのがより好ましい。焼成時間としては、０．５〜４８時間であるのが好ましく、２〜２４時間であるのがより好ましい。
【００２２】
触媒は、焼成の前に乾燥するのが好ましい。焼成のように急激に加熱して水分を除去すると、γ−アルミナ内から水分が移動する際に、担持されているアルカリ金属化合物が水分とともに移動してしまい、アルカリ金属化合物の担持状態が不均一になるおそれがある。焼成の前に触媒を乾燥し、焼成前に水分を適度に除去することによって、焼成時におけるアルカリ金属化合物の移動を抑制し、触媒の担持状態を均一にすることができる。
【００２３】
乾燥方法としては、従来公知の方法を採用することができ、その温度としては、通常、室温から１００℃程度であり、その圧力としては、通常、０．００１〜１ＭＰａであり、大気圧であるのが好ましい。乾燥は、空気雰囲気下や、窒素ガス、ヘリウムガス、アルゴンガス、二酸化炭素等の不活性ガス雰囲気下で行うことができる。なお、これらの雰囲気は、水蒸気を含んでいてもよい。
【００２４】
本発明では、上述した触媒の存在下でプロパジエンを異性化させることによって、メチルアセチレンを製造する。異性化は、回分式で行ってもよいし、半回分式で行ってもよいし、連続式で行ってもよい。異性化における温度としては、通常、−３０〜６００℃であり、０〜１００℃であるのが好ましく、圧力としては、通常、０．１〜１０ＭＰａである。
【００２５】
異性化は、不活性ガス雰囲気下で行ってもよいし、酸化性ガス雰囲気下で行ってもよい。不活性ガス及び酸化性ガスとしては、上述したγ−アルミナの熱処理で例示したのと同じガスが挙げられる。なお、異性化を連続式で行う場合には、不活性ガスや酸化性ガスを原料とともに供給してもよい。また、連続式の反応においては、例えば液相条件下に固定床方式を採用して異性化を行うこともできる。
【００２６】
触媒の使用量としては、触媒中のアルカリ金属元素に換算して、プロパジエン１モルに対して、０．０００１〜０．１モルであるのが好ましく、０．００１〜０．０５モルであるのがより好ましい。
【００２７】
異性化においては、有機溶媒を使用してもよい。有機溶媒としては、例えばメタン、エタン、プロパン、ブタン、ペンタン、ヘキサン、オクタン等の脂肪族炭化水素；シクロペンタン、シクロヘキサン等の脂環式炭化水素；ベンゼン、トルエン、キシレン等の芳香族炭化水素；Ｎ，Ｎ−ジメチルホルムアミド、Ｎ，Ｎ−ジメチルアセトアミド等の非プロトン性極性溶媒等が挙げられ、必要に応じてこれらの２種以上を用いることもできる。例示した有機溶媒の中でも、脂肪族炭化水素が好ましく、プロパンがより好ましい。
【００２８】
異性化は、水及び二酸化炭素が実質的に存在しない条件で行うのが好ましい。これにより、触媒の活性が低下するのを抑制することができる。
【００２９】
反応後の後処理操作については適宜選択されるが、例えば蒸留等の操作を行うことによって、メチルアセチレンとプロパジエンを分離することができる。
【００３０】
以下、実施例により本発明をさらに詳細に説明するが、本発明はこれらの実施例によって限定されるものではない。
【００３１】
以下の実施例及び比較例において、γ−アルミナの平均細孔半径及び細孔容積は、以下のようにして測定した。
＜平均細孔半径及び細孔容積の測定方法＞
γ−アルミナを１２０℃で４時間乾燥した後、ＭＩＣＲＯＭＥＲＩＴＩＣＳ社製の細孔容積測定装置「オートポアIII９４２０」を用いて水銀圧入法によって求めた。
【実施例１】
【００３２】
＜触媒の調製＞
担体として、球状のγ−アルミナ（平均細孔半径５．０ｎｍ、細孔容積０．５０ｍＬ／ｇ、２．０〜４．０ｍｍ球）を用いた。まず、この担体を、空気雰囲気下において、熱処理温度５００℃、熱処理時間１６時間の条件で熱処理した。
【００３３】
次に、熱処理したγ−アルミナをアルカリ金属化合物を含む溶液で接触処理した。具体的には、熱処理したγ−アルミナ９．９５ｇに、和光純薬製の炭酸カリウム「Ｋ2ＣＯ3」２．５５ｇを純水５．０１ｇに溶解して調製した水溶液を含浸させた。また、この接触処理は、空気雰囲気下で行うとともに、処理温度を２３℃、処理圧力を大気圧とした。
【００３４】
次に、接触処理によって得られた炭酸カリウム担持γ−アルミナを、焼成の前に乾燥した。乾燥は、炭酸カリウム担持γ−アルミナを、空気雰囲気下において、温度を２０〜３０℃、圧力を大気圧、乾燥時間を１５時間以上とする条件で風乾することによって行った。
【００３５】
次に、乾燥した炭酸カリウム担持γ−アルミナを、窒素ガス流通下、室温（２３℃）から６２０℃まで１時間かけて昇温した後、同温度で６時間保持して焼成し、表１に示す球状のカリウム担持γ−アルミナ触媒（Ａ）を得た。
【００３６】
＜触媒の活性試験＞
まず、グローブボックス内で窒素ガス雰囲気下、１００ｍＬのステンレス鋼（ＳＵＳ）製オートクレーブに、得られた触媒（Ａ）を０．６２ｇ導入した。次に、オートクレーブ内を−０．１ＭＰａＧまで減圧した後、エタノール／ドライアイス浴でオートクレーブを冷却しながらプロパジエン７．４５ｇ、メチルアセチレン６７．９ｍｇ及び有機溶媒としてプロパン１５．６８ｇをオートクレーブ内に導入した。そして、オートクレーブ内を攪拌しながら室温（２３℃）、０．９ＭＰａ（絶対圧）で２時間反応を行い、触媒（Ａ）の存在下でプロパジエンを異性化させた。
【００３７】
なお、プロパジエン、メチルアセチレン及びプロパンはいずれも、ボンベからオートクレーブ内に導入した。プロパジエン、メチルアセチレン及びプロパンの仕込み量は、ボンベの重量減少から算出した。オートクレーブ内に導入したメチルアセチレン６７．９ｍｇは、プロパジエン中に不純物として含まれているものである。
【００３８】
また、プロパジエン、メチルアセチレン及びプロパンはいずれも、ボンベから気体状態でオートクレーブ内に導入した。オートクレーブは、エタノール／ドライアイス浴（−６５℃程度）で冷却されていることから、オートクレーブ内に導入された直後のプロパジエン、メチルアセチレン及びプロパンはいずれも、液体状態である。反応は、加圧状態で行ったことから、プロパジエン、メチルアセチレン及びプロパンのほとんどは、反応中、液体状態のままであり、それゆえ液相反応である。
【００３９】
反応後、反応液をガスクロマトグラフィーによって分析し、プロパジエン転化率（以下、「ＰＤ転化率」と言うことがある。）（％）、メチルアセチレン・プロパジエン保持率（以下、「ＭＡ・ＰＤ保持率」と言うことがある。）（％）、触媒１ｇあたりのメチルアセチレン生成量（以下、「ＭＡ生成量」と言うことがある。）（ｇ−ＭＡ／ｇ−ｃａｔ．）、及びメチルアセチレン収率（以下、「ＭＡ収率」と言うことがある。）（％）を求め、それらの結果を表１に示した。
【００４０】
なお、ＰＤ転化率（％）は、式：〔反応したプロパジエンのモル数／供給したプロパジエンのモル数〕×１００から算出した。
ＭＡ・ＰＤ保持率（％）は、式：〔生成物中のメチルアセチレンとプロパジエンとの合計モル数／原料中のメチルアセチレンとプロパジエンとの合計モル数〕×１００から算出した。
ＭＡ生成量（ｇ−ＭＡ／ｇ−ｃａｔ．）は、式：〔メチルアセチレン生成量（ｇ）／触媒重量（ｇ）〕から算出した。
ＭＡ収率（％）は、式：〔生成したメチルアセチレンのモル数／供給したプロパジエンのモル数〕×１００から算出した。
【実施例２】
【００４１】
＜触媒の調製＞
担体として、球状のγ−アルミナ（平均細孔半径５．０ｎｍ、細孔容積０．５７ｍＬ／ｇ、２．０〜４．０ｍｍ球）を用いた。まず、この担体を、実施例１と同様にして熱処理した。
【００４２】
次に、熱処理したγ−アルミナをアルカリ金属化合物を含む溶液で接触処理した。接触処理は、熱処理したγ−アルミナ１０．０４ｇに、和光純薬製の炭酸カリウム「Ｋ2ＣＯ3」２．６６ｇを純水３．０５ｇに溶解して調製した水溶液を含浸させた以外は、実施例１と同様にして行った。
【００４３】
そして、接触処理によって得られた炭酸カリウム担持γ−アルミナを、実施例１と同様にして乾燥した後に焼成し、表１に示す球状のカリウム担持γ−アルミナ触媒（Ｂ）を得た。
【００４４】
＜触媒の活性試験＞
触媒（Ａ）に代えて触媒（Ｂ）を０．６３ｇ使用し、プロパジエンを７．４１ｇ、メチルアセチレンを６４．２ｍｇ及びプロパンを１５．４８ｇの割合でオートクレーブ内に導入した以外は、実施例１と同様にして触媒の活性試験を行った。その結果を表１に示す。
【実施例３】
【００４５】
＜触媒の調製＞
担体として、球状のγ−アルミナ（平均細孔半径６．６ｎｍ、細孔容積０．６０ｍＬ／ｇ、２．０〜４．０ｍｍ球）を用いた。まず、この担体を、実施例１と同様にして熱処理した。
【００４６】
次に、熱処理したγ−アルミナをアルカリ金属化合物を含む溶液で接触処理した。接触処理は、熱処理したγ−アルミナ８．６５ｇに、和光純薬製の炭酸カリウム「Ｋ2ＣＯ3」２．１８ｇを純水４．３８ｇに溶解して調製した水溶液を含浸させた以外は、実施例１と同様にして行った。
【００４７】
そして、接触処理によって得られた炭酸カリウム担持γ−アルミナを、実施例１と同様にして乾燥した後に焼成し、表１に示す球状のカリウム担持γ−アルミナ触媒（Ｃ）を得た。
【００４８】
＜触媒の活性試験＞
触媒（Ａ）に代えて触媒（Ｃ）を０．６０ｇ使用し、プロパジエンを７．０９ｇ、メチルアセチレンを６８．５ｍｇ及びプロパンを１５．８５ｇの割合でオートクレーブ内に導入した以外は、実施例１と同様にして触媒の活性試験を行った。その結果を表１に示す。
【実施例４】
【００４９】
＜触媒の調製＞
担体として、球状のγ−アルミナ（平均細孔半径７．７ｎｍ、細孔容積０．７０ｍＬ／ｇ、３．０〜５．０ｍｍ球）を用いた。まず、この担体を、実施例１と同様にして熱処理した。
【００５０】
次に、熱処理したγ−アルミナをアルカリ金属化合物を含む溶液で接触処理した。接触処理は、熱処理したγ−アルミナ８．７７ｇに、和光純薬製の炭酸カリウム「Ｋ2ＣＯ3」２．２１ｇを純水３．２２ｇに溶解して調製した水溶液を含浸させた以外は、実施例１と同様にして行った。
【００５１】
そして、接触処理によって得られた炭酸カリウム担持γ−アルミナを、実施例１と同様にして乾燥した後に焼成し、表１に示す球状のカリウム担持γ−アルミナ触媒（Ｄ）を得た。
【００５２】
＜触媒の活性試験＞
触媒（Ａ）に代えて触媒（Ｄ）を０．６０ｇ使用し、プロパジエンを９．６０ｇ、メチルアセチレンを１５．０ｍｇ及びプロパンを１６．８５ｇの割合でオートクレーブ内に導入した以外は、実施例１と同様にして触媒の活性試験を行った。その結果を表１に示す。
【００５３】
［比較例１］
＜触媒の調製＞
担体として、球状のγ−アルミナ（平均細孔半径４．２ｎｍ、細孔容積０．３７ｍＬ／ｇ、２．０〜４．０ｍｍ球）を用いた。まず、この担体を、実施例１と同様にして熱処理した。
【００５４】
次に、熱処理したγ−アルミナをアルカリ金属化合物を含む溶液で接触処理した。接触処理は、熱処理したγ−アルミナ７．７４ｇに、和光純薬製の炭酸カリウム「Ｋ2ＣＯ3」１．９５ｇを純水２．６６ｇに溶解して調製した水溶液を含浸させた以外は、実施例１と同様にして行った。
【００５５】
そして、接触処理によって得られた炭酸カリウム担持γ−アルミナを、実施例１と同様にして乾燥した後に焼成し、表１に示す球状のカリウム担持γ−アルミナ触媒（Ｅ）を得た。
【００５６】
＜触媒の活性試験＞
触媒（Ａ）に代えて触媒（Ｅ）を０．６１ｇ使用し、プロパジエンを７．４２ｇ、メチルアセチレンを６９．９ｍｇ及びプロパンを１５．９６ｇの割合でオートクレーブ内に導入した以外は、実施例１と同様にして触媒の活性試験を行った。その結果を表１に示す。
【００５７】
【表１】
2013184924.tif 000002
【００５８】
表１から明らかなように、平均細孔半径が４．５ｎｍ以上であるγ−アルミナにアルカリ金属化合物が担持されてなる触媒の存在下、プロパジエンを異性化させた実施例１〜４は、γ−アルミナの平均細孔半径が４．５ｎｍ未満である比較例１よりも、触媒の活性試験において優れた結果を示していることから、単位触媒あたりのメチルアセチレンの生産性が高く、メチルアセチレンを良好な収率で製造できているのがわかる。
【実施例５】
【００５９】
＜触媒の調製＞
担体として、球状のγ−アルミナ（平均細孔半径６．４ｎｍ、細孔容積０．６０ｍＬ、ＢＥＴ表面積１０６ｍ2／ｇ、２．０〜４．０ｍｍ球）を用いた。まず、この担体を、実施例１と同様にして熱処理した。
【００６０】
次に、熱処理したγ−アルミナをアルカリ金属化合物を含む溶液で接触処理した。接触処理は、熱処理したγ−アルミナ２８．６１ｇに、和光純薬製の炭酸カリウム「Ｋ2ＣＯ3」７．２０ｇを純水１４．４７ｇに溶解して調製した水溶液を含浸させた以外は、実施例１と同様にして行った。
【００６１】
次に、接触処理によって得られた炭酸カリウム担持γ−アルミナを、実施例１と同様にして乾燥した。そして、乾燥した炭酸カリウム担持γ−アルミナを、空気流通下、室温（２３℃）から６２０℃まで１時間かけて昇温した後、同温度で６時間保持して焼成した。
【００６２】
最後に、焼成物を粉砕・整粒して１０〜３０メッシュの顆粒状のカリウム担持γ−アルミナ触媒（Ｆ）を得た。得られた触媒（Ｆ）のカリウムの担持量を、（株）島津製作所製のＩＣＰ発光分析装置「ＩＣＰＳ−８１００」を用いてＩＣＰ分析法によって算出したところ、触媒１ｇあたりのカリウム担持量は、２．５６ミリモルであった。
【００６３】
＜触媒の活性試験＞
まず、グローブボックス内で窒素ガス雰囲気下、１００ｍＬのＳＵＳ製オートクレーブに、得られた触媒（Ｆ）を０．６０ｇ導入した。次に、オートクレーブ内を−０．１ＭＰａＧまで減圧した後、エタノール／ドライアイス浴でオートクレーブを冷却しながらプロパジエン７．０４ｇ、メチルアセチレン９．６ｍｇ及びプロパン１４．１４ｇをオートクレーブ内に導入した。その後、オートクレーブ内を攪拌しながら３０℃、１．１ＭＰａ（絶対圧）で２時間反応を行い、触媒（Ｆ）の存在下でプロパジエンを異性化させた。
【００６４】
そして、反応液をガスクロマトグラフィーによって分析し、上述した実施例１における式に基づいてプロパジエン転化率（％）、メチルアセチレン・プロパジエン保持率（％）、メチルアセチレン収率（％）及びメチルアセチレン生成量（ｇ−ＭＡ／ｇ−ｃａｔ．）を求めた。その結果を以下に示す。
【００６５】
プロパジエン転化率（％）：７８．６
メチルアセチレン・プロパジエン保持率（％）：９９．５
メチルアセチレン収率（％）：７８．４
メチルアセチレン生成量（ｇ−ＭＡ／ｇ−ｃａｔ．）：９．１６
これらの結果から明らかなように、触媒を、成形後に粉砕分級して適度な大きさの顆粒状にすると、メチルアセチレンの収率を向上させることができるのがわかる。